(57)【特許請求の範囲】
【請求項１】
無機繊維で構成され、
厚み方向に延在したニードル痕を有し、該ニードル痕には、該厚み方向に延在した該無機繊維よりなる縦糸条が存在する無機繊維成形体において、
該無機繊維成形体は、坪量が１８００ｇ／ｍ２以上であって、
下記剥離試験を行ったときに、５０ｍｍ×５０ｍｍの範囲における、一方の剥離面及び他方の剥離面から突出する全ての縦糸条のうち、直径１００μｍ以上で突出長さ２ｍｍ以上である縦糸条を有効縦糸条と表した場合、
下記（Ｉ）及び（II）の少なくとも一方の特性を満たすことを特徴とする無機繊維成形体。
（Ｉ）  該範囲における有効縦糸条の、前記剥離面から突出した部分の総体積を該範囲におけるニードル痕の数で除した、ニードル痕１個あたりの有効縦糸条の平均体積が０．５ｍｍ３以上である。
（II）  該範囲における有効縦糸条１条あたりの、前記剥離面から突出した部分の平均体積が１．０ｍｍ３以上である。
＜剥離試験＞
無機繊維成形体から幅５０ｍｍ、長さ１５０ｍｍの試験片を型抜きする。次いで、この試験片の一方の端面の厚み中央に３０ｍｍ深さの切り込みを入れ、切り込みにより形成されたその両端をつかみ治具に支持した後、引張試験機にセットする。５００ｍｍ／ｍｉｎの速度で、試験片の該両端をそれぞれ相反する厚み方向に引っ張って２つに裂く。
【請求項２】
ニードル痕密度が１〜１００個／ｃｍ２である請求項１の無機繊維成形体。
【請求項３】
前記剥離試験による荷重ピーク（Ｎ）として求められる最大剥離強度が５．０Ｎ以上である請求項１又は２の無機繊維成形体。
【請求項４】
前記無機繊維は、アルミナ／シリカ系繊維である請求項１〜３のいずれかの無機繊維成形体。
【請求項５】
請求項１〜４のいずれかに記載の無機繊維成形体を含むことを特徴とする排ガス浄化装置用マット。
【請求項６】
触媒担持体と、該触媒担持体の外側を覆うケーシングと、該触媒担持体と該ケーシングとの間に介装されたマットとを備える排ガス浄化装置において、該マットが請求項５に記載のマットであることを特徴とする排ガス浄化装置。
【発明の詳細な説明】
【技術分野】
【０００１】
本発明は、ニードリング処理された無機繊維成形体に関する。また、本発明は、この無機繊維成形体にて構成された排ガス浄化装置用マット、即ち、排ガス浄化装置の触媒担持体の把持材及びこの排ガス浄化装置用マットを備えた排ガス浄化装置に関する。
【背景技術】
【０００２】
セラミックファイバーに代表される無機繊維の成形体は、工業用断熱材、耐火材、パッキン材などの高温の状態に暴露される用途に用いられてきた。また、自動車用排ガス浄化装置用マット（触媒把持材）としても用いられている。触媒把持材は、触媒担持体を金属ケーシングに収容する際に、触媒担持体に巻回され、触媒担持体と金属ケーシングの間（ＧＡＰ）に介装される排ガス浄化装置用のクッション材である。近年、触媒効率向上のため、排ガス浄化装置をエンジン直下の高温部に配置する傾向がある。そのため、より高温下でのＧＡＰの広がりに対応し、排ガスのリークや触媒担持体の破損を防ぐため、高坪量の無機繊維成形体が求められている。【０００３】
特許文献１には、無機繊維を含み、第１および第２の表面のそれぞれから反対側の表面に向かう、ニードリング処理によって形成された複数のニードル痕を有するマット材であって、ニードル痕が厚み方向に貫通しないように形成され、実質的に無機繊維束の突出部が存在しないことを特徴とするマット材が記載されている。特許文献１の請求項３には、当該マット材は坪量が１５００ｇ／ｍ２〜２８００ｇ／ｍ２の範囲であることが好ましいと記載されている。しかしながら、無機繊維成形体に対する要求は高まっており、特許文献１に記載の方法でニードリング処理された無機繊維成形体の厚さ方向の剥離強度は、十分ではなかった。【０００４】
特許文献２には、焼成された無機繊維からなるマットが複数枚接着された多層マットであって、前記マット間にはマット同士を接着する接着剤層が形成されており、各マットが互いに対向する主面には複数の孔が形成され、前記接着剤層を構成する接着剤は前記孔の内部を充填していることを特徴とする多層マットが記載されている。また、特許文献２の実施例には、目付量が１０５０ｇ／ｍ２である焼成された無機繊維のシート状物を２枚接着した多層マットが開示されている。しかしながら、無機繊維からなる焼成シート状物を接着剤で貼り合わせた多層マットは、接着された層間から剥離が生じる懸念がある。
【先行技術文献】
【特許文献】
【０００５】
【特許文献１】特開２００９−０８５０９１号公報
【特許文献２】特開２０１９−１１６０７６号公報
【０００６】
このように、ニードリング処理された無機繊維成形体であって、高い坪量と優れた剥離強度をいずれも奏する無機繊維成形体は従来無かった。
【発明の概要】
【発明が解決しようとする課題】
【０００７】
本発明は、高い坪量と優れた剥離強度とが両立される無機繊維成形体と、この無機繊維成形体を用いた排ガス浄化装置用マット及び排ガス浄化装置を提供することを目的とする。
【課題を解決するための手段】
【０００８】
本発明者らは、無機繊維成形体の厚み方向に延在する無機繊維よりなる縦糸条の形態に着眼した。従来、高坪量の無機繊維成形体は、縦糸条のニードル痕１個あたりの縦糸条の平均体積が０．０１〜０．２ｍｍ３程度である。また、有効縦糸条１条あたりの平均体積が、０．０２〜０．９ｍｍ３程度である。本発明者らは、この縦糸条の平均体積が特定範囲にある無機繊維成形体であれば、縦糸条が強固に形成されており、高坪量と剥離強度という相反する物性を両立することができることを見出した。【０００９】
本発明の無機繊維成形体の要旨は次の通りである。【００１０】
無機繊維で構成され、
厚み方向に延在したニードル痕を有し、該ニードル痕には、該厚み方向に延在した該無機繊維よりなる縦糸条が存在する無機繊維成形体において、
該無機繊維成形体は、坪量が１８００ｇ／ｍ２以上であって、
下記剥離試験を行ったときに、５０ｍｍ×５０ｍｍの範囲における、一方の剥離面及び他方の剥離面から突出する全ての縦糸条のうち、直径１００μｍ以上で突出長さ２ｍｍ以上である縦糸条を有効縦糸条と表した場合、
下記（Ｉ）及び（II）の少なくとも一方の特性を満たすことを特徴とする無機繊維成形体。
（Ｉ）  該範囲における有効縦糸条の、前記剥離面から突出した部分の総体積を該範囲におけるニードル痕の数で除した、ニードル痕１個あたりの有効縦糸条の平均体積が０．５ｍｍ３以上である。
（II）  該範囲における有効縦糸条１条あたりの、前記剥離面から突出した部分の平均体積が１．０ｍｍ３以上である。【００１１】
＜剥離試験＞
無機繊維成形体から幅５０ｍｍ、長さ１５０ｍｍの試験片を型抜きする。次いで、この試験片の一方の端面の厚み中央に３０ｍｍ深さの切り込みを入れ、切り込みにより形成されたその両端をつかみ治具に支持した後、引張試験機にセットする。５００ｍｍ／ｍｉｎの速度で、試験片の該両端をそれぞれ相反する厚み方向に引っ張って２つに裂く。【００１２】
本発明の一態様ではニードル痕密度が１〜１００個／ｃｍ２である。【００１３】
本発明の一態様では、前記剥離強度試験による荷重ピーク（Ｎ）として求められる最大剥離強度が５．０Ｎ以上である。【００１４】
本発明の一態様では、前記無機繊維は、アルミナ／シリカ系繊維である。【００１５】
本発明の排ガス浄化装置用マットは、かかる本発明の無機繊維成形体を含むことを特徴とする。【００１６】
本発明の排ガス浄化装置は、触媒担持体と、該触媒担持体の外側を覆うケーシングと、該触媒担持体と該ケーシングとの間に介装された本発明の排ガス浄化装置用マットとを有する。
【発明の効果】
【００１７】
本発明の無機繊維成形体は、特性（Ｉ），（II）の少なくとも一方を満たすので、無機繊維成形体の内部において、略厚み方向の繊維同士が強固に絡み合うことにより、高い坪量と優れた剥離強度とを有する。
【図面の簡単な説明】
【００１８】
【図１】剥離強度試験の説明図である。
【図２】剥離強度試験片の説明図である。
【発明を実施するための形態】
【００１９】
以下に本発明の実施の形態を詳細に説明する。
【００２０】
なお、数値範囲を示す「ａ〜ｂ」の記述は、「ａ以上ｂ以下」を意味する。
【００２１】
また、本明細書における数値範囲の上限値及び下限値は、本発明が特定する数値範囲内から僅かに外れる場合であっても、当該数値範囲内と同様の作用効果を備えている限り本発明の均等範囲に包含するものとする。
【００２２】
［無機繊維成形体］
本発明の無機繊維成形体は、無機繊維で構成され、
厚み方向に延在したニードル痕を有し、該ニードル痕には、該厚み方向に延在した該無機繊維よりなる縦糸条が存在する無機繊維成形体において、
該無機繊維成形体は、坪量が１８００ｇ／ｍ２以上であって、
下記剥離試験を行ったときに、５０ｍｍ×５０ｍｍの範囲における、一方の剥離面及び他方の剥離面から突出する全ての縦糸条のうち、直径１００μｍ以上で突出長さ２ｍｍ以上である縦糸条を有効縦糸条と表した場合、
下記（Ｉ）及び（II）の少なくとも一方の特性を満たすことを特徴とする。
（Ｉ）  該範囲における有効縦糸条の、前記剥離面から突出した部分の総体積を該範囲におけるニードル痕の数で除した、ニードル痕１個あたりの有効縦糸条の平均体積が０．５ｍｍ３以上である。
（II）  該範囲における有効縦糸条１条あたりの、前記剥離面から突出した部分の平均体積が１．０ｍｍ３以上である。
【００２３】
本発明の無機繊維成形体は、無機繊維で構成され、かつニードリング処理が施された無機繊維成形体である。無機繊維成形体は、所定厚みを有したマット状である。無機繊維成形体の厚み方向と垂直な面を以下、マット面ということがある。また、無機繊維成形体のマット面と垂直な側面（厚み方向の面）を端面ということがある。
【００２４】
［無機繊維成形体の製造方法］
本発明の無機繊維成形体は、ゾル−ゲル法により無機繊維前駆体のマット状集合体を得る工程と、得られた無機繊維前駆体のマット状集合体にニードリング処理を施す工程と、ニードリング処理された無機繊維前駆体のマット状集合体を焼成して無機繊維成形体とする焼成工程とを含む方法により製造することができる。しかし、本発明の無機繊維成形体は、これ以外の方法によって製造されてもよい。
【００２５】
以下、この無機繊維成形体の製造方法の一例を、アルミナ／シリカ系繊維成形体の製造方法を例示して説明するが、本発明の無機繊維成形体は、アルミナ／シリカ系繊維成形体に何ら限定されず、前述の如く、シリカ、ジルコニア、スピネル、チタニア或いはこれらの複合繊維よりなる成形体であってもよい。
【００２６】
＜紡糸工程＞
ゾル−ゲル法によりアルミナ／シリカ系繊維のマット状集合体を製造するには、まず、塩基性塩化アルミニウム、ケイ素化合物、増粘剤としての有機重合体及び水を含有する紡糸液をブローイング法で紡糸してアルミナ／シリカ繊維前駆体の集合体を得る。
【００２７】
≪紡糸液の調製≫
塩基性塩化アルミニウム；Ａｌ（ＯＨ）３−ｘＣｌｘは、例えば、塩酸又は塩化アルミニウム水溶液に金属アルミニウムを溶解させることにより調製することができる。上記の化学式におけるｘの値は、通常０．４５〜０．５４、好ましくは０．５〜０．５３である。ケイ素化合物としては、シリカゾルが好適に使用されるが、その他にはテトラエチルシリケートや水溶性シロキサン誘導体などの水溶性ケイ素化合物を使用することもできる。有機重合体としては、例えば、ポリビニルアルコール、ポリエチレングリコール、ポリアクリルアミド等の水溶性高分子化合物が好適に使用される。これらの重合度は、通常１０００〜３０００である。
【００２８】
紡糸液は、塩基性塩化アルミニウム由来のアルミニウムとケイ素化合物由来のケイ素の比が、Ａｌ２Ｏ３とＳｉＯ２の重量比に換算して、通常９９：１〜６５：３５、好ましくは９９：１〜７０：３０で、アルミニウムの濃度が１７０〜２１０ｇ／Ｌで、有機重合体の濃度が２０〜５０ｇ／Ｌであるものが好ましい。
【００２９】
紡糸液中のケイ素化合物の量が上記の範囲より少ない場合は、短繊維を構成するアルミナがα−アルミナ化し易く、しかも、アルミナ粒子の粗大化による短繊維の脆化が起こり易い。一方、紡糸液中のケイ素化合物の量が上記の範囲よりも多い場合は、ムライト（３Ａｌ２Ｏ３・２ＳｉＯ２）と共に生成するシリカ（ＳｉＯ２）の量が増えて耐熱性が低下しやすい。
【００３０】
紡糸液中のアルミニウムの濃度が１７０ｇ／Ｌ未満の場合又は有機重合体の濃度が２０ｇ／Ｌ未満の場合は、何れも、紡糸液の適当な粘度が得られずに得られるアルミナ／シリカ系繊維の繊維径が小さくなる。すなわち、紡糸液中の遊離水が多すぎる結果、ブローイング法による紡糸の際の乾燥速度が遅く、延伸が過度に進み、紡糸された前駆体繊維の繊維径が変化し、所定の平均繊維径で且つ繊維径分布がシャープな短繊維が得られない。しかも、アルミニウムの濃度が１７０ｇ／Ｌ未満の場合は、生産性が低下する。一方、アルミニウムの濃度が２１０ｇ／Ｌを超える場合又は有機重合体の濃度が５０ｇ／Ｌを超える場合は、何れも、粘度が高すぎて紡糸液にはならない。紡糸液中のアルミニウムの好ましい濃度は１８０〜２００ｇ／Ｌであり、有機重合体の好ましい濃度は３０〜４０ｇ／Ｌである。
【００３１】
上記の紡糸液は、塩基性塩化アルミニウム水溶液に上記Ａｌ２Ｏ３：ＳｉＯ２比となる量のケイ素化合物と有機重合体を添加し、アルミニウム及び有機重合体の濃度が上記の範囲となるように濃縮することによって調製される。
【００３２】
≪ブローイング≫
紡糸（紡糸液の繊維化）は、通常、高速の紡糸気流中に紡糸液を供給するブローイング法によって行われ、これにより、アルミナ短繊維前駆体が得られる。上記の紡糸の際に使用する紡糸ノズルの構造は、特に制限はないが、例えば、特許第２６０２４６０号公報に記載されているような、エアーノズルより吹き出される空気流と紡糸液供給ノズルより押し出される紡糸液流とは並行流となり、しかも、空気の並行流は充分に整流されて紡糸液と接触する構造のものが好ましい。
【００３３】
また、紡糸に際しては、先ず、水分の蒸発や紡糸液の分解が抑制された条件下において、紡糸液から充分に延伸された繊維が形成され、次いで、この繊維が速やかに乾燥されることが好ましい。そのためには、紡糸液から繊維が形成されて繊維捕集器に到達するまでの過程において、雰囲気を水分の蒸発を抑制する状態から水分の蒸発を促進する状態に変化させることが好ましい。
【００３４】
アルミナ／シリカ系繊維前駆体は、紡糸気流に対して略直角となるように金網製の無端ベルトを設置し、無端ベルトを回転させつつ、これにアルミナ／シリカ系繊維前駆体を含む紡糸気流を衝突させる構造の集積装置により捕集して集積させ、アルミナ／シリカ系繊維前駆体の連続シート状の集積体（薄層シート）として回収することができる。
【００３５】
この薄層シートの坪量は、好ましくは１０〜２００ｇ／ｍ２、特に好ましくは、３０〜１００ｇ／ｍ２程度であるが、これに限定されない。
【００３６】
上記の集積装置より回収された薄層シートは、さらに積層することができる。具体的には、例えば、無機繊維前駆体の集積体（薄層シート）を連続的に引出して折畳み装置に送り、所定の幅に折り畳んで積み重ねつつ、折り畳み方向に対して直角方向に連続的に移動させることにより無機繊維前駆体の積層集積体（積層シート）にすることができる。このように薄層シートを積層させることにより、積層シートの坪量（目付量）がシート全体に亘って均一となる。上記の折畳み装置としては、特開２０００−８０５４７号公報に記載のものを使用することができる。
【００３７】
積層シートは、好ましくは５層以上、より好ましくは８層以上、特に好ましくは１０〜８０層の薄層シートを積層することにより形成される。ただし、積層数はこれに限定されない。
【００３８】
＜ニードリング助剤添着工程＞
紡糸により得られたアルミナ／シリカ系繊維前駆体の積層シート又は積層シートのシート面に必要に応じ前述のニードリング助剤を添着する。ニードリング助剤は、双方のシート面に添着することが好ましい。
【００３９】
ニードリング助剤としては、無機繊維前駆体集合体のマット面付近の糸条を強化する作用を有するものであれば、特に限定されず、各種コーティング剤、例えば、アクリル系ポリマーコーティング剤などを用いることができる。
【００４０】
ニードリング助剤を付着後に、無機繊維前駆体マット状集合体を乾燥させてもよい。すなわち、ニードリング助剤は、ドライコーディングとすることが好ましい。ニードリング助剤は、無機繊維前駆体を集積するときに付着させてもよい。
【００４１】
なお、ニードリング助剤と併用して、ニードルと繊維との摩擦を低減させる作用を有する減摩剤（界面活性剤やエマルジョン）を使用しても良い。その場合、ニードリング助剤と減摩剤とを使用する順序は特に限定されないが、例えば、ニードリング助剤液を付着後に、減摩剤を溶媒に溶かしたり、分散させたりして塗布（ウェットコーティング）することなどが好ましい。
【００４２】
＜ニードリング処理工程＞
紡糸により得られたアルミナ／シリカ系繊維前駆体の積層シートに、必要に応じニードリング助剤を添着した後、バーブを有するニードルを積層シートに抜き刺しするニードリング処理を施す。ニードリング処理は、いずれか一方の面からのみ施されてもよく、両面から施されてもよい。好ましくは、両面から施される。
【００４３】
ニードルは、積層シートのシート面と垂直方向に抜き刺しされることが好ましい。ニードルは、積層シートの厚み方向中央よりも深く刺し込まれる。ニードルは積層シートを厚み方向に貫通するように刺し込まれてもよい。
【００４４】
このように、ニードリング処理することにより、無機繊維成形体にニードル痕が形成される。即ち、バーブが付いたニードルを無機繊維集積体に抜き刺しするニードリング処理を施すと、ニードルが抜き刺しされた箇所においては、少なくとも一部の繊維がニードルによって略厚み方向に延在せしめられる。これによって、無機繊維成形体の表面にニードル痕が形成される。ニードリング処理をされた無機繊維成形体の内部において、略厚み方向に延在した無機繊維の糸条を縦糸条という。
【００４５】
ニードリング処理は、縦糸条を形成することにより、無機繊維成形体の嵩密度や剥離強度、面圧（高温サイクル後の面圧）、反発力の耐久性（高温サイクル後の面圧保持率）を調整するために行われる。
【００４６】
ニードル痕は、無機繊維成形体を貫通していてもよく、一方のマット面から貫入し、他方のマット面に達しないように延在してもよい。
【００４７】
＜焼成工程＞
本発明の無機繊維成形体は、好ましくは、ニードリング処理された無機繊維前駆体を焼成してなる無機繊維成形体の焼成体である。ニードリング処理後の焼成は、通常９００℃以上、好ましくは１０００〜１３００℃の温度で行う。焼成温度が９００℃以上であれば、十分に結晶化が進み、強度に優れたアルミナ／シリカ系繊維が得られるため好ましい。また、焼成温度が１３００℃以下であれば、繊維の結晶の粒成長が進行し過ぎず、適度な強度を有するアルミナ／シリカ系繊維を得られるため好ましい。
【００４８】
［無機繊維成形体の好適な構成］
＜無機繊維＞
本発明の無機繊維成形体を構成する無機繊維としては、特に制限はなく、シリカ、アルミナ／シリカ、これらを含むジルコニア、スピネル、チタニア等の単独、又は複合繊維が挙げられるが、特に好ましいのはアルミナ／シリカ系繊維、特に結晶質アルミナ／シリカ系繊維である。アルミナ／シリカ系繊維のアルミナ／シリカの組成比（重量比）は６０〜９５／４０〜５の範囲にあるのが好ましく、さらに好ましくは７０〜８４／３０〜１６の範囲、特に好ましくは７０〜７６／３０〜２４の範囲である。
【００４９】
また、無機繊維は、短繊維であることが好ましい。無機繊維の平均繊維径は３〜１０μｍ、特に５〜８μｍであることが好ましい。無機繊維の平均繊維径の上限がこの範囲であれば、無機繊維成形体として適度な反発力を有するため好ましい。また、無機繊維の平均繊維径の上限がこの範囲であれば、空気中に浮遊する発塵量を抑えることができるため好ましい。
【００５０】
＜ニードル痕密度＞
≪ニードル痕密度の測定方法≫
本発明の一態様において、無機繊維成形体は焼成体である。この場合、ニードル痕密度は焼成後の無機繊維成形体のマット面の単位面積（１ｃｍ２）当りのニードル痕の数を意味する。
【００５１】
無機繊維成形体のマット面に可視光を当てると、ニードル痕における透過光量は、ニードル痕以外の領域における透過光量よりも多いので、剥離面で透過光が光点として観察される。この剥離面への透過による光点と縦糸条の数をカウントすることにより、ニードル痕の数を求める。
【００５２】
すなわち、無機繊維成形体の一方の面に可視光を当て、この剥離面への透過による光点と縦糸条の数をカウントすることにより、ニードル痕の数を求める。
【００５３】
≪ニードル痕密度の好ましい範囲≫
本発明において、無機繊維成形体のマット面の単位面積（１ｃｍ２）当りのニードル痕の数（ニードル痕密度）は、マット面全体の平均値として、好ましくは１個／ｃｍ２以上、より好ましくは３個／ｃｍ２以上、さらに好ましくは５個／ｃｍ２以上、特に好ましくは８個／ｃｍ２以上であり、好ましくは１００個／ｃｍ２以下、より好ましくは５０個／ｃｍ２以下、さらに好ましくは４０個／ｃｍ２以下、特に好ましくは３０個／ｃｍ２以下である。ニードル痕の数がこのような範囲にあれば、無機繊維成形体の面圧が高く保持され、排ガス浄化装置用マットのような反発力の耐久性が要求される用途に特に好ましく用いられる。
【００５４】
＜無機繊維成形体の坪量及び厚み＞
本発明の無機繊維成形体の坪量（単位面積当りの質量）は、用途に応じて適宜決定されるが、１８００ｇ／ｍ２以上、好ましくは２０００ｇ／ｍ２超、より好ましくは２２００ｇ／ｍ２超、更に好ましくは２４００ｇ／ｍ２超、特に好ましくは２６００ｇ／ｍ２超である。また、本発明の無機繊維成形体の坪量は、特段の制限はないが、好ましくは５０００ｇ／ｍ２以下、さらに好ましくは４５００ｇ／ｍ２以下、特に好ましくは４０００ｇ／ｍ２以下である。
【００５５】
本発明の無機繊維成形体の厚みは、好ましくは１０ｍｍ以上、より好ましくは１１ｍｍ以上、特に１２ｍｍ以上である。また、本発明の無機繊維成形体の厚みは好ましくは４０ｍｍ以下、より好ましくは３０ｍｍ以下、さらに好ましくは２５ｍｍ以下、特に好ましくは２３ｍｍ以下である。
【００５６】
本発明の無機繊維成形体は、単位面積当りの坪量や厚みが大きいほど、優れた保温・断熱効果を有することができる。また、単位面積当りの坪量や厚みが大きいほど、一般に層間剥離強度は低下傾向にあり、有効縦糸条体積を大きくするほど本発明の効果は大きくなる。
【００５７】
無機繊維成形体の単位面積当りの坪量や厚みは、該無機繊維成形体を構成する無機繊維集積体を折り畳み装置にて積層する際、単位面積当りの繊維量を調整することによって、上記の範囲とすることができる。また、本発明の無機繊維成形体は、複数の無機繊維成形体を接着した構成であっても、単一の構成であってもよいが、ハンドリング性や接着界面における剥離強度の点から、単一の構成であることが好ましい。
【００５８】
＜縦糸条＞
本発明の無機繊維成形体は、ニードリング処理により形成されたニードル痕を有する。前述の通り、バーブが付いたニードルを無機繊維集積体に抜き刺しするニードリング処理を施すと、ニードルが抜き刺しされた箇所においては、少なくとも一部の繊維がニードルによって略厚み方向に延在せしめられる。このニードリング処理により形成された、無機繊維成形体の内部に存在する、略厚み方向に形成される無機繊維の糸条を縦糸条という。
【００５９】
＜有効縦糸条＞
本発明において、無機繊維成形体の内部に存在する、縦糸条のうち、特定の径及び長さを有する縦糸条を有効縦糸条とする。具体的には、後述の剥離試験を行ったときに、単位面積（５０ｍｍ×５０ｍｍ）あたりにおける、剥離両面（一方の剥離面１ａ及び他方の剥離面１ｂ）から突出する全ての縦糸条Ｆ（図１）のうち、直径１００μｍ以上で突出長さ２ｍｍ以上である縦糸条を有効縦糸条とする。なお、縦糸条に関する各数値の測定を行う単位面積（５０ｍｍ×５０ｍｍ）は、試験片（１５０ｍｍ×５０ｍｍ）のうち、厚み中央に３０ｍｍ深さの切り込みを入れた部分を避け、任意の領域とする。
【００６０】
有効縦糸条は、無機繊維成形体の内部において、略厚み方向に存在する縦糸条のうち、無機繊維成形体の嵩密度や剥離強度、反発力の耐久性（高温サイクル後の面圧保持率）を調整するように作用する径及び長さを有するものである。
【００６１】
［特性Ｉ，IIの説明］
＜剥離試験＞
無機繊維成形体から幅５０ｍｍ、長さ１５０ｍｍの試験片１を型抜きし、図２のようにこの試験片１の一方の端面１ｅの厚み中央に３０ｍｍ深さの切り込みを入れる。切り込みは、該幅方向の一端から他端まで延在するように設けられる。次いで、図１のように、切り込みにより形成されたその両端をつかみ治具２に支持した後、引張試験機にセットし、５００ｍｍ／ｍｉｎの速度でマット面と垂直な相反方向（図１では上方と下方）に引っ張って試験片を２つに裂く。
【００６２】
＜最大剥離強度＞
図１の通り、５００ｍｍ／ｍｉｎの速度でマット面と垂直な相反方向に引っ張って試験片１を２つに裂いたときの荷重ピークの最大値（Ｎ）を最大剥離強度とする。
【００６３】
本発明の無機繊維成形体は、上記に記載の剥離試験による荷重ピーク（Ｎ）として求められる最大剥離強度が５．０Ｎ以上であることが好ましく、６．０Ｎ以上であることがより好ましく、６．５Ｎ以上であることが特に好ましい。無機繊維成形体の剥離強度は高い程有利であるが、５０．０Ｎ以下が好ましく、４５．０Ｎ以下がより好ましく、４０.０Ｎ以下であることが特に好ましい。
【００６４】
本発明の無機繊維成形体は、例えば断熱材として加工する際、成形時の作業性悪化、密度分布差を最小限に抑えるため、剥離強度に優れるものであることが好ましい。また、自動車等に使用される排ガス浄化装置用マットとして触媒担持体に巻回し、金属ケーシングに組み付けたときにマットの層間ずれを発生させないため、剥離強度に優れるものであることが好ましい。
【００６５】
＜有効縦糸条の剥離面から突出した部分の総体積Ｖ＞
上記剥離試験を行った後、剥離面１ａ及び１ｂから突出する有効縦糸条の数（本数）Ｎ、直径（太さ）Ｄ、長さ（剥離面１ａ又は１ｂからの突出長さ）Ｌをそれぞれデジタルマイクロスコープで測定する。デジタルマイクロスコープの測定倍率は１０〜２０倍とすることが好ましい。長さＬは、剥離面１ａ又は１ｂから突出した部分の長さであって、直径１００μｍ以上の部分を計測する。直径Ｄは、剥離面１ａ又は１ｂから突出した部分の長さ方向中間部で測定された値である。
【００６６】
この５０ｍｍ×５０ｍｍの範囲における、有効縦糸条の剥離面から突出した部分の総体積Ｖは、Ｎ本の有効縦糸条の各々についてそれぞれ剥離面１ａ又は１ｂから突出した部分の体積（πＤ２・Ｌ／４）を算出して合計した値である。
【００６７】
本発明の無機繊維成形体では、剥離面から突出する部分における有効縦糸条の総体積（体積の和）Ｖは、好ましくは２．０ｍｍ３／ｃｍ２以上、より好ましくは４．０ｍｍ３／ｃｍ２以上、さらに好ましくは８．０ｍｍ３／ｃｍ２以上、特に好ましくは１２．０ｍｍ３／ｃｍ２以上である。有効縦糸条の総体積が、上記の範囲であることは、無機繊維成形体の内部に、縦糸条がさらに強固に存在することを意味し、略厚み方向における層間剥離強度をさらに改善することができる。
【００６８】
この総体積（体積の和）Ｖの値は、単位面積（５０ｍｍ×５０ｍｍ）あたりに換算すると、好ましくは５０ｍｍ３以上、より好ましくは１００ｍｍ３以上、さらに好ましくは２００ｍｍ３以上、特に好ましくは３００ｍｍ３以上である。
【００６９】
＜ニードル痕１個あたりの有効縦糸条の剥離面から突出した部分の平均体積（特性Ｉ）＞
上記の５０ｍｍ×５０ｍｍの範囲におけるニードル痕の数ｎを前述の測定方法により測定しておく。剥離試験を行って求めた上記総体積Ｖをｎで除算することにより、ニードル痕１個当りの有効縦糸条の剥離面から突出した部分の平均体積（以下、「ニードル痕1個当たりの有効縦糸条の平均体積」ということがある。）が求められる。
【００７０】
即ち、ニードル痕1個当たりの有効縦糸条の平均体積とは、剥離試験を行ったときに、単位面積（５０ｍｍ×５０ｍｍ）あたりの剥離両面（一方の剥離面及び他方の剥離面）に存在する、全ての有効縦糸条の剥離面から突出した部分の体積の和（総体積）Ｖを、該単位面積あたりのニードル痕の数ｎで除した値Ｖ／ｎである。ニードル痕１個あたりの有効縦糸条の平均体積Ｖ／ｎが大きいほど、ニードリング処理が効果的に行われ、より強固な有効縦糸条が形成される。
【００７１】
第１態様の無機繊維成形体では、ニードル痕１個あたりの有効縦糸条の平均体積Ｖ／ｎは０．５ｍｍ３以上であり、より好ましくは、１．０ｍｍ３以上、さらに好ましくは、２．０ｍｍ３以上、特に好ましくは、２．５ｍｍ３以上である。ニードル痕１個あたりの有効縦糸条の平均体積が上記の範囲であれば、剥離強度を向上させることができる。そして、排ガス浄化装置用の触媒担持体とその把持材（排ガス浄化装置用マット）を金属ケーシングに圧入する際、該マットが剥離するのを防ぐことができる。第１態様の無機繊維成形体のニードル痕1個あたりの有効縦糸条の平均体積Ｖ／ｎは、好ましくは、５０ｍｍ３以下、さらに好ましくは、３０ｍｍ３以下、特に好ましくは、２０ｍｍ３以下である。
【００７２】
＜有効縦糸条１条当りの剥離面から突出した部分の平均体積（特性II）＞
上記総体積Ｖを有効縦糸条の数Ｎで除算することにより、有効縦糸条１条当りの剥離面から突出した部分の平均体積（以下、「有効縦糸条１条あたりの平均体積」ということがある。）が求められる。
【００７３】
即ち、有効縦糸条１条あたりの平均体積とは、剥離試験を行ったときに、単位面積（５０ｍｍ×５０ｍｍ）あたりの剥離両面（一方の剥離面及び他方の剥離面）に存在する、全ての有効縦糸条の剥離面から突出した部分の体積の和（総体積）Ｖを、該単位面積における有効縦糸条の数Ｎで除した値Ｖ／Ｎである。無機繊維成形体における有効縦糸条１条あたりの平均体積Ｖ／Ｎが大きいほど、ニードリング処理が効果的に行われ、より強固な有効縦糸条が形成される。
【００７４】
第２態様の無機繊維成形体では、有効縦糸条１条あたりの平均体積Ｖ／Ｎは１．０ｍｍ３以上であり、より好ましくは、２．０ｍｍ３以上、さらに好ましくは、３．０ｍｍ３以上、特に好ましくは、４．０ｍｍ３以上である。有効縦糸条１条あたりの平均体積Ｖ／Ｎが上記の範囲であれば、剥離強度を向上させることができる。そして、排ガス浄化装置用の触媒担持体とその把持材（排ガス浄化装置用マット）を金属ケーシングに圧入する際、該マットが剥離するのを防ぐことができる。無機繊維成形体の有効縦糸条１条あたりの有効縦糸条の平均体積Ｖ／Ｎは、好ましくは、１００ｍｍ３以下、さらに好ましくは、５０ｍｍ３以下、特に好ましくは、４０ｍｍ３以下である。
【００７５】
坪量の低い無機繊維成形体であれば、無機繊維成形体の剥離強度を向上させるために、ニードル痕密度を高めることで、略厚み方向の繊維同士の絡みを増強させる手段が考えられる。しかしながら、坪量の高い無機繊維成形体においては、ニードル痕密度を高めると、他の物性が低下する恐れがあり、剥離強度を向上させる手段がなかった。そこで、他の物性を維持しつつ剥離強度を向上させるために、第１態様では、ニードル痕１個あたりの有効縦糸条の平均体積Ｖ／ｎを０．５ｍｍ３以上とし、第２態様では、有効縦糸条１条あたりの平均体積Ｖ／Ｎを１．０ｍｍ３以上とする。これにより、縦糸条がより強固に形成される。
【００７６】
本発明において、特性（Ｉ）及び（II）の少なくとも一方を満たすことにより、ニードリング処理により形成される縦糸条がより強固になり、ニードリング処理による糸切れを低減される。
【００７７】
縦糸条をより強固にする手段としては、特段限定されないが、次にあげる具体的な手段（i），（ii）が例示される。
【００７８】
（i）無機繊維前駆体の集合体の表面に、太い無機繊維前駆体の糸条物を配材し、この太い糸条物をニードリング処理の時にニードルによって無機繊維前駆体の集合体中に押し込むようにして、縦糸条を形成する。
【００７９】
太い糸条物をニードリングするニードルの種類は、特に限定はしないが、フォークニードルが好ましい。この太い糸条物は、無機繊維前駆体と同材質であることが好ましく、特に無機繊維前駆体の集合体を集積させるときに集積装置内に副生する、前駆体の繊維が一方向に配向した太い紐状の糸条物が好ましい。また、この太い紐状の糸状物は短繊維の集合体であることが好ましい。この太い紐状の糸状物の平均直径は、有効縦糸条の平均直径の１．２倍以上、特に１．５倍以上であり、また４倍以下、特に３倍以下であることが好ましい。
【００８０】
（ii）ニードリング処理に先行して、無機繊維前駆体の集合体の表面に、ニードリング助剤液を噴霧等により付着（添着）させることにより、縦糸条を構成する無機繊維前駆体の物性を強化する。好適なニードリング助剤は、前述の通りである。
【００８１】
＜有効縦糸条の平均太さ＞
本発明では、有効縦糸条の平均太さ（直径）は、好ましくは５５０μｍ以上、より好ましくは６００μｍ以上、特に好ましくは７００μｍ以上である。また、有効縦糸条の平均太さは、好ましくは３０００μｍ以下、より好ましくは２８００μｍ以下、特に好ましくは２５００μｍ以下である。有効縦糸条の平均太さが上記の範囲であれば、有効縦糸条に外力が加わった際に破断しにくく、剥離強度の高いブランケットとなる。
【００８２】
＜有効縦糸条の平均長さ＞
本発明の無機繊維成形体の縦糸条は、一方の剥離面における有効縦糸条の平均長さＬ’が、他方の剥離面の厚みｚ（すなわち、無機繊維成形体の全厚みの１／２）に対して、特定の比率の範囲内にあることが好ましい。すなわち、剥離試験を行ったときに、単位面積（５０ｍｍ×５０ｍｍ）あたりにおける、一方の剥離面の有効縦糸条の平均長さＬ’を、他方の剥離面の厚みｚで除した比率（Ｌ’／ｚ）・１００（％）は、好ましくは５０％以上、より好ましくは６０％以上、特に好ましくは７０％以上である。比率（Ｌ’／ｚ）・１００（％）が上記の範囲にあると、剥離強度をさらに向上させることができるため、好ましい。一方、比率（Ｌ’／ｚ）・１００（％）は、好ましくは２００％以下、さらに好ましくは１５０％以下である。比率（Ｌ’／ｚ）・１００（％）が上記範囲内であれば、閉ループの突出を小さく抑えられるため、工程上のトラブルを軽減することができる。
【００８３】
＜単位面積あたりの有効縦糸条の数＞
本発明の無機繊維成形体では、単位面積（５０ｍｍ×５０ｍｍ）あたりにおける、剥離両面に存在する有効縦糸条の合計が、好ましくは２０条以上、より好ましくは４０条以上、特に好ましくは６０条以上である。有効縦糸条の数が上記の範囲であれば、剥離強度をさらに向上できるため好ましい。一方、該単位面積あたりの有効縦糸条の数は、好ましくは５００条以下、より好ましくは４００条以下、特に好ましくは２５０条以下である。有効縦糸条の数の上限が上記の範囲であれば、無機繊維成形体の面圧を低下させることなく剥離強度を向上させることができるため、特に、面圧が要求される用途等において好ましい。
【００８４】
［無機繊維成形体の用途］
本発明の無機繊維成形体の用途としては、特に制限はなく、各種断熱材、パッキンなどがあるが、特に排ガス浄化装置用マットとして有用である。
【００８５】
＜排ガス浄化装置用マット＞
排ガス浄化装置用マットは、排ガス浄化装置の触媒担持体の把持材であって、触媒担持体を金属ケーシングに収容する際に、触媒担持体に巻回され、触媒担持体と金属ケーシングの間（ＧＡＰ）に介装される排ガス浄化装置用のクッション材である。本発明の排ガス浄化装置用マットは、本発明の無機繊維成形体により構成される。具体的には、本発明の無機繊維成形体に切断等の形状加工を施し、排ガス浄化装置用マットとする。本発明の排ガス浄化装置用マットを構成する無機繊維成形体は、有機バインダーを含んでもよい。有機バインダーの含有量は１０重量％未満が好ましく、５重量％未満がより好ましく、２．５重量％未満が特に好ましい。
【００８６】
有機バインダーの含有量が１０重量％以上であると、エンジン燃焼時の排ガスの高熱による有機バインダーの分解で、ＮＯｘ、ＣＯ、ＨＣ等の分解ガス発生の問題が大きくなることがある。
【００８７】
有機バインダーとしては、各種のゴム、水溶性高分子化合物、熱可塑性樹脂、熱硬化性樹脂などを使用することができる。
【００８８】
上記の有機バインダーを有効成分とする水溶液、水分散型のエマルション、ラテックス、又は有機溶媒溶液が市販されている。これらの有機バインダー液は、そのまま又は水等で希釈して用いることができ、マット中に有機バインダーを含有させるのに好適に使用することができる。なお、マット中に含有されている有機バインダーは、必ずしも１種である必要はなく、２種以上の混合物であっても何等差し支えない。
【００８９】
上記有機バインダーの中では、アクリルゴム、ニトリルゴム等の合成ゴム；カルボキシメチルセルロース、ポリビニルアルコール等の水溶性高分子化合物；又はアクリル樹脂が好ましく、中でもアクリルゴム、ニトリルゴム、カルボキシメチルセルロース、ポリビニルアルコール、アクリルゴムに含まれないアクリル樹脂が特に好ましい。これらのバインダーは、有機バインダー液の調製又は入手が容易であり、またマット中への含浸操作も簡単であり、比較的低含有量としても十分な厚み拘束力を発揮し、得られる成形体が柔軟で強度に優れ、使用温度条件下で容易に分解又は焼失されることから好適に使用することができる。
【００９０】
［排ガス浄化装置］
排ガス浄化装置は、触媒担持体と、該触媒担持体の外側を覆うケーシングと、該触媒担持体と該ケーシングとの間に介装されたマットとを備える。本発明の排ガス浄化装置は、このマットとして、本発明の排ガス浄化装置用マットを用いたものであり、マットの剥離強度が高いため、排ガス浄化装置組立時のマットの取り扱い性、作業性に優れ、また、組立後の触媒担持体の把持性能も良好である。
【００９１】
なお、この排ガス浄化装置の構成自体には特に制限はなく、本発明は、触媒担持体とケーシングと触媒担持体の把持体としてのマットとを備える各種の排ガス浄化装置に適用することが可能である。
【実施例】
【００９２】
以下に、実施例及び比較例を挙げて本発明をより具体的に説明するが、本発明はその要旨を超えない限り、以下の実施例により何ら限定されるものではない。【００９３】
なお、以下において、得られた無機繊維成形体の各種物性や特性の測定ないし評価方法は以下の通りである。【００９４】
＜剥離試験＞
無機繊維成形体から幅５０ｍｍ、長さ１５０ｍｍの試験片を型抜きし、この試験片の一方の端面１ｅの厚み中央に３０ｍｍ深さの切り込みを入れる。図１に示すように、切り込みにより形成された双方の端部をそれぞれつかみ治具２で把持した後、引張試験機にセットし、５００ｍｍ／ｍｉｎの速度でマット面と垂直な相反方向に引っ張って試験片１を２つに裂いたときの荷重ピークの最大値（Ｎ）を計測した。【００９５】
＜有効縦糸条の総体積Ｖ＞
上記剥離試験を行った後、単位面積（５０ｍｍ×５０ｍｍ）あたりにおける、剥離両面（一方の剥離面１ａ及び他方の剥離面１ｂ）から突出する、全ての縦糸条のうち、平均直径１００μｍ以上で突出長さ２ｍｍ以上の縦糸条を該範囲における有効縦糸条とした。その数（本数）、直径（太さ）、長さをそれぞれ測定し、有効縦糸条の総体積を求めた。上記の有効縦糸条の直径、長さ及び本数等は、剥離面をデジタルマイクロスコープ（キーエンス社製、ＶＨＸ−５０００）倍率は１０倍）で観察して測定した。【００９６】
＜有効縦糸条の平均長さ比率（Ｌ’／ｚ）・１００％＞
上記剥離試験を行った後、単位面積（５０ｍｍ×５０ｍｍ）あたりにおける、一方の剥離面の有効縦糸条の平均長さＬ’を、他方の剥離面の厚みｚ（試験に供した無機繊維成形体の厚みの１／２）で除して、有効縦糸条の平均長さ比率を求めた。【００９７】
＜ニードル痕の数の測定方法＞
無機繊維成形体を５０ｍｍ×５０ｍｍの正方形に切断してサンプルとし、無機繊維成形体の一方の面に可視光を当て、この剥離面への透過による光点と縦糸条の数をカウントすることにより、単位面積当りのすべてのニードル痕の数をカウントした。【００９８】
［比較例１］
塩基性塩化アルミニウム（アルミニウム含有量１６５ｇ／Ｌ、Ａｌ／Ｃｌ＝１．８（原子比））水溶液に、シリカゾルを、最終的に得られるアルミナ繊維の組成がＡｌ２Ｏ３：ＳｉＯ２＝７２：２８（重量比）となるように加え、更に、ポリビニルアルコールを加えた後、濃縮して、粘度７０ポイズ（２５℃）、アルミナ・シリカ含量約３５重量％の紡糸液を調製し、該紡糸液を用いてブローイング法で紡糸した。これを集綿してアルミナ／シリカ系繊維前駆体繊維の集合体を得た。【００９９】
上記の紡糸液をブローイング法で紡糸した。紡糸ノズルとしては、特許第２６０２４６０号公報図６に記載されたものと同様の構造の紡糸ノズルを使用した。また、集綿に際しては、紡糸気流に対して略直角となる様に金網製の無端ベルトを設置し、無端ベルトを回転させつつ、これにアルミナ短繊維前駆体を含む紡糸気流を含む紡糸気流を衝突させる構造の集積装置により連続シート（薄層シート）として回収した。【０１００】
集積装置より回収された薄層シートは、スプレーにて減摩剤を塗布された後連続的に引出して折畳み装置に送り、所定の幅に折り畳んで積み重ねつつ、折り畳み方向に対して直角方向に連続的に移動させることにより積層シート（無機繊維集積体）にした。上記の折畳み装置としては、特開２０００―８０５４７号公報に記載されたものと同様の構造の折畳み装置を使用した。【０１０１】
ニードリング処理はニードルパンチング機械によりパンチングして行った。【０１０２】
その後、１２００℃で焼成し、坪量２８００ｇ／ｍ２の結晶質アルミナ／シリカ系繊維よりなる無機繊維成形体（焼成綿）を得た。焼成は、電気炉で１２００℃まで昇温速度５℃／ｍｉｎ，１２００℃で３０分保持後自然冷却にて行った。【０１０３】
なお、この結晶質アルミナ／シリカ系繊維の組成比は、アルミナ／シリカ＝７２／２８（重量比）であり、無機繊維成形体について顕微鏡観察することにより測定した結晶質アルミナ／シリカ系繊維の平均繊維径（１００本の平均値）は５．５μｍであった。【０１０４】
得られた無機繊維成形体について、剥離強度の測定結果等を表１，２に示す。【０１０５】
［実施例１］
ニードリング処理の前に、ニードリング助剤を添着したこと以外は、比較例１と同様にして、実施例１の無機繊維成形体を得た。具体的には、無機繊維集積体に減摩剤を付着させた後、ニードリング助剤として、三菱ケミカル株式会社製「ユカフォーマー（登録商標）３０１」の１０％エタノール溶液を、３２ｇ／ｍ２噴霧により添着した後、ニードリング処理を行った。なお、ニードリング助剤の添着後、無機繊維集積体は乾燥させていない。表１の「ＷＥＴ」の記載は、ウェットコーティングを意味する。実施例１の無機繊維成形体について、剥離強度の測定結果等を表１，２に示す。【０１０６】
［実施例２］
ニードリング助剤による処理以外は、実施例１と同様にして、実施例２の無機繊維成形体を得た。ニードリング助剤による処理として、具体的には、ニードリング助剤として、三菱ケミカル株式会社製「ダイヤフォーマー（登録商標）Ｚ−６３１」の５％エタノール溶液を３４ｇ／ｍ２添着させ、５０℃、６０ｍｉｎ乾燥させた後、ニードリング処理を行った。剥離強度の測定結果等を表１，２に示す。表１の「ＤＲＹ」の記載は、ドライコーティングを意味する。【０１０７】
［実施例３］
ニードリング助剤を添着後、乾燥工程を経なかった（ウェットコーティングとした）こと以外は、実施例２と同様にして、実施例３の無機繊維成形体を得た。すなわち、ニードリング助剤として、三菱ケミカル株式会社製「ダイヤフォーマー（登録商標）Ｚ−６３１」の５％エタノール溶液を３４ｇ／ｍ２添着させた。剥離強度の測定結果等を表１，２に示す。【０１０８】
［実施例４］
比較例１と同様の方法でニードリング処理を行い、得られた無機繊維集積体上に、平均直径１３００μｍ、平均長さ８０ｍｍの前駆体繊維の糸条（前記集積体製造時の副生物）を５．７条／ｃｍ２となるように配置した。その後、配置した糸条の中央付近をフォークニードル押し込み、再度、ニードリング処理を行った。その後の焼成以降のプロセスは、比較例１と同様の方法で行い、実施例４の無機繊維成形体を得た。剥離強度の測定結果等を表１，２に示す。【０１０９】
［実施例５］
無機繊維集積体上に配置した糸条物として、平均直径１０００μｍ、平均長さ８０ｍｍの前駆体繊維の糸条（前記集積体製造時の副生物）を１．１条／ｃｍ２となるように配置したこと以外は、実施例４と同様にして、実施例５の無機繊維成形体を得た。剥離強度の測定結果等を表１，２に示す。【０１１０】
【表１】
0006870787.tif 000002
【０１１１】
【表２】
0006870787.tif 000003
【０１１２】
表１の通り、実施例１〜５の無機繊維成形体は、単位面積当たりの重量（坪量）が大きい無機繊維成形体でありながら、高い剥離強度を示した。一方、従来製法により成形された比較例１は、高坪量に成形されたものの、ニードル痕１個あたりの有効縦糸条の平均体積が小さく、剥離強度が不十分であった。このように、ニードリング助剤によって強化された糸条をニードリング処理したり、太い糸条物を用いてニードリング処理することなどで効率的にニードリング処理を行い、ニードル痕１個あたりの有効縦糸条の平均体積を大きくすることができる。そして、第１態様において、剥離試験により導かれるニードル痕１個あたりの有効縦糸条の平均体積を大きくしたことにより、高い坪量と優れた剥離強度を両立する無機繊維成形体を得ることができることが示された。【０１１３】
また、表１の通り、ニードリング助剤によって強化された糸条をニードリング処理したり、太い糸条物を用いてニードリング処理することなどで、有効縦糸条１条あたりの平均体積を大きくすることができることが示された。そして、第２態様において、剥離試験により導かれる有効縦糸条１条あたりの平均体積を大きくしたことにより、高い坪量と優れた剥離強度を両立する無機繊維成形体を得ることができることが示された。【０１１４】
本発明を特定の態様を用いて詳細に説明したが、本発明の意図と範囲を離れることなく様々な変更が可能であることは当業者に明らかである。
本出願は、２０１９年８月６日付で出願された日本特許出願２０１９−１４４３９０及び２０２０年５月２７日付で出願された日本特許出願２０２０−０９２４０９に基づいており、その全体が引用により援用される。
【符号の説明】
【０１１５】
１  無機繊維成形体の試験片
２  つかみ治具
【要約】
高い坪量と優れた剥離強度を両立する無機繊維成形体と、この無機繊維成形体を用いた排ガス浄化装置用マット及び排ガス浄化装置が提供される。無機繊維で構成され、厚み方向に延在したニードル痕を有し、該ニードル痕には、該厚み方向に延在した該無機繊維よりなる縦糸条が存在する無機繊維成形体において、該無機繊維成形体は、坪量が１８００ｇ／ｍ２以上であって、規定の剥離試験により測定される、ニードル痕１個あたりの縦糸条の平均体積が０．５ｍｍ３以上である、又は、縦糸条１条あたりの平均体積が１．０ｍｍ３以上であることを特徴とする無機繊維成形体。【図１】
0006870787.tif 000004
【図２】
0006870787.tif 000005